(57)【特許請求の範囲】
【請求項１】
静電複写像形成装置のための定着ベルトにおいて、
前記定着ベルトの９２重量％から９９重量％の間からなるポリイミドと、
前記定着ベルトの６重量％から８重量％の間からなる複数の銅ナノ粒子と
を備え、
前記複数の銅ナノ粒子は、２００ｎｍから４００ｎｍまでの平均直径を有し、
前記定着ベルトが、１０００メガパスカルから１００００メガパスカルの間のヤング率を有し、
前記定着ベルトは、継目なしの硬化されたコーティングであり、
前記定着ベルトは、ポリイミド成分、銅ナノ粒子、非イオン性界面活性剤、および表面張力低減剤を含む成分の混合物を硬化させて得られるものであり、
前記表面張力低減剤は、フッ素重合体、シリコン材料、およびそれらの組み合わせから選択され、
前記定着ベルトが、
５０℃において０．７５ジュール／グラム・℃（Ｊ／ｇ・℃）から１．２５Ｊ／ｇ・℃の間の熱容量を有し、
１００℃において０．４Ｊ／ｇ・℃から０．９Ｊ／ｇ・℃の間の熱容量を有し、
１５０℃において０．１Ｊ／ｇ・℃から０．３Ｊ／ｇ・℃の間の熱容量を有する、定着ベルト。
【請求項２】
前記定着ベルトが、
２０メガパスカルから５００メガパスカルの間の破壊強度を有する、
請求項１記載の定着ベルト。
【請求項３】
前記定着ベルトが、
５０メガパスカルから４００メガパスカルの間の破壊強度を有し、
２０００メガパスカルから９０００メガパスカルの間のヤング率を有する、
請求項１記載の定着ベルト。
【請求項４】
前記定着ベルトが、
８０メガパスカルから３５０メガパスカルの間の破壊強度を有し、
３０００メガパスカルから８０００メガパスカルの間のヤング率を有する、
請求項１記載の定着ベルト。
【発明の詳細な説明】
【技術分野】
【０００１】
例えば、ゼログラフィ、電子写真画像化、又は、静電複写画像化等の静電複写法において、画像化処理は、用紙シート、プラスチック、フィルム等の支持体表面上に可視トナー像を形成することを含む。可視トナー像は、大抵は、中間転写ベルトに対して転写されることができる静電潜像を感光体上に形成することによって生成され、その後、永久像を形成するために、加熱された定着ベルト又は加熱されたロール定着器を使用して支持体表面上に定着される。
【０００２】
ロール定着器は、定着ベルトよりも高い温度まで加熱されることができ、高速、高スループット及び高品質の像を支持体表面上に提供することができる。しかしながら、ロール定着器は、最初の予熱時間を必要とし、したがって、瞬時オンプリンタを提供しない。像を定着するための定着ベルトは、ロール定着器よりも低い温度に加熱され、より低いエネルギー消費量を有する瞬時オンプリンタを提供することができる。しかしながら、それらは、一般に、ロール定着器を有するプリンタよりも低い速度をもたらす。定着ベルトの材料は、通常、ポリイミド及びポリイミド共重合体等の高性能エンジニアリングポリマーを含む。しかしながら、ポリマーはまた、像の定着中に熱エネルギーをトナー及び支持体表面に対して伝達するよりもむしろ蓄積する定着ベルトをもたらし得る高い熱容量及び低い熱伝導率に悩まされ得る。
【発明の概要】
【発明が解決しようとする課題】
【０００３】
それゆえに、定着ベルトに付随する問題を解決するニーズがある。
【課題を解決するための手段】
【０００４】
本教示の実施形態は、約０．１重量％から約６０重量％の間の固形物と約４０重量％から約９９．９重量％の溶媒とからなる混合物を備えるポリイミド成分を、複数の銅ナノ粒子と混合することを備える方法を使用して液体コーティング溶液を形成することを備え、液体コーティング溶液内のポリイミド成分が約８０．０重量％から約９９．９重量％の間からなり、液体コーティング溶液内の複数の銅ナノ粒子が約０．０１重量％から約３．０重量％の間からなる、静電複写装置のための定着ベルトを製造する方法を含むことができる。液体コーティングは、固体基材に対して塗布されることができ、液体コーティング溶液は、硬化されて固体基材から取り外される。
【０００５】
本教示の他の実施形態は、静電複写像形成装置のための定着ベルトを含むことができる。定着ベルトは、約８５重量％から約９９．８重量％の間のポリイミドと、約０．１重量％から約１５重量％の間の銅ナノ粒子と、約１０００メガパスカル（ＭＰａ）から約１００００ＭＰａの間のヤング率とを含むことができる。
【０００６】
さらに、本教示は、定着ベルトを備える静電複写像形成装置を含むことができる。定着ベルトは、約８５重量％から約９９．９重量％の間のポリイミドと、約０．１重量％から約１５重量％の間の銅ナノ粒子と、約２０メガパスカル（ＭＰａ）から約５００ＭＰａの間の破壊強度と、約１０００ＭＰａから約１００００ＭＰａの間のヤング率とを含むことができる。静電像形成装置は、さらに、潜像を受けるように構成された少なくとも１つの感光体と、少なくとも１つの感光体上に潜像を書き込むように構成された少なくとも１つの帯電装置とを含むことができ、定着ベルトは、永久基材上にトナー像を定着させるように構成されている。
【図面の簡単な説明】
【０００７】
【図１】図１は、ポリイミド及び銅ナノ粒子によって形成された定着ベルトと比較して純粋なポリイミドによって形成された定着ベルトの熱容量を比較しているグラフである。
【図２】図２は、本教示にかかる定着ベルトを含む静電複写印刷装置の横断面である。
【発明を実施するための形態】
【０００８】
注意すべきは、厳密な構造上の正確さ、細部及び縮尺を維持するためよりはむしろ、本教示の理解を容易にするために、図面の一部の詳細が簡略化されて描かれているということである。
【０００９】
本願明細書において使用されているように、語「プリンタ」は、ディジタル複写機、製本機、ファクシミリ機、多機能機等の任意の目的のために印刷出力機能を実行するいかなる像形成装置も含む。語「ポリマー」は、熱硬化性樹脂、熱可塑性樹脂、ポリカーボネートやエポキシ等の樹脂、及び、当該技術にとって公知の関連化合物を含む長鎖分子から形成される炭素系化合物の広い範囲のうちの任意の１つを含む。
【００１０】
定着ベルトは、構造の大部分を形成する基材を含むことができ、様々な量で他の添加物を含んでもよい。定着ベルトがある特性を有することが望ましい。例えば、望ましい定着ベルトの特性は、低い熱容量、高い熱伝導率、良好な柔軟性、及び、十分な強度を含む。低い熱容量を有する定着ベルトは、より少ない熱エネルギーを蓄積し、それゆえに、物理的接触によってより迅速に熱を支持体表面に対して伝達し、支持体表面に対するトナーの改善された定着をもたらす。同様に、高い熱伝導率を有する定着ベルトは、低い熱伝導率を有する材料よりも良好に熱エネルギーを吸収して放出し、定着ベルトのより均一な加熱をもたらす。しかしながら、ポリイミド及びポリイミド共重合体等の定着ベルトの製造に使用される材料は、通常、高い熱容量及び低い熱伝導率を有する。
【００１１】
本教示の実施形態において、金属ナノ粒子は、定着ベルトを形成するために使用される溶液に組み込まれることができる。例えば、銅ナノ粒子は、継目なしの定着ベルトを形成するように流し塗りのためにポリアミック酸コーティング溶液内に混入されることができる。加熱、乾燥及び硬化の後、銅ナノ粒子強化ポリイミドフィルムは、空気及び窒素に対する露出下で改善された熱安定性をもたらすことができる。
【００１２】
純粋なポリイミドを使用して形成された定着ベルトを、本教示の実施形態にかかる銅ナノ粒子が混合されたポリイミドによって形成された定着ベルトと比較すると、ヤング率又は破壊強度のいずれかにおいては、有意差はみつからなかった。
【００１３】
さらに、重量で７％（すなわち７重量％）の銅ナノ粒子を有する完成した定着ベルトをもたらすようにポリイミド材料に銅ナノ粒子を導入することによって製造される定着ベルトは、銅ナノ粒子なしで形成されたポリイミドコーティングを有するベルトと比較して、熱容量の減少をもたらした。５０℃における熱容量は、１．２８１Ｊ／ｇ・℃から１．０２１ジュール／グラム・℃（Ｊ／ｇ・℃）まで２０％減少した。１００℃において、熱容量は、０．９７４８Ｊ／ｇ・℃から０．６２１８Ｊ／ｇ・℃まで３６％減少した。１５０℃において、熱容量は、０．３５３４Ｊ／ｇ・℃から０．２１３６Ｊ／ｇ・℃まで２８％減少した。それゆえに、本教示の実施形態にかかる定着ベルトは、従来の定着ベルトよりも望ましい熱伝達効率を有することができ、高速複写機及びプリンタにより適した定着ベルトをもたらす。
【００１４】
本願明細書において記載されるサンプルの調合液は、所定量の溶媒にポリイミドワニス（ポリアミック酸）溶液を含んでいた。適切なポリアミック溶液は、日本、東京の宇部興産社から入手可能なＵ−ワニスタイプＳを含むことができる。Ｕ−ワニスは、溶媒における１８重量％（±１重量％）の固形分の混合物として提供される。この構成のための溶媒は、Ｎ−メチル−２−ピロリドン（ＮＭＰ）である。サンプル試験の間、Ｕ−ワニスは、結果として生じたポリアミド溶液がより良好なコーティング品質を容易にするように１３．７重量％の固体濃度を有するように、追加のＮＭＰによってさらに希釈された。
【００１５】
定着ベルトの形成中におけるステンレス鋼基材等の固体基材上への定着ベルト基礎液の適切なコーティングを確実にするために、非イオン性界面活性剤及び表面張力低減剤が液体コーティング溶液に与えられた。適切な非イオン性界面活性剤は、イリノイ州ノースフィールドのステパンプロダクツ社から入手可能なＳｔｅｐｆａｃ−８１７１を含む。適切な表面張力低減剤は、コネチカット州ウォリンフォードのＢＹＫ  ＵＳＡ社から入手可能なＢＹＫ−３３３を含む。
【００１６】
さらに、サンプルＢのみにおいて、銅ナノ粒子が液体コーティング溶液内に混合された。ニューヨーク州サウスグレンズフォールズのエイムズ・ゴールドスミス社から入手された銅ナノ粒子は、約３５０ナノメートル（ｎｍ）の平均直径を有していた。
【００１７】
以下の表１は、重量（グラム）及び重量パーセント（重量％）で各サンプルについての液体コーティング溶液に添加される各材料の量の一覧を示している。
【表１】
0005814140.tif 000002
【００１８】
表１におけるポリアミック酸溶液（すなわち、Ｕ−ワニス）は、１８％のポリイミド及び８２重量％のＮＭＰを含む。表２は、２つのサンプルについての各材料の総重量％の一覧を示している。
【表２】
0005814140.tif 000003
【００１９】
各サンプル混合物を与えた後に、各サンプルは、３０分の期間だけステンレス鋼ビーズを使用して引き延ばされた。引き延ばされた後に、引き延ばし媒体は、濾過されて取り除かれた。次に、各サンプル液体コーティング溶液は、１０ミルのバードバーを使用して、固体基材上に、より具体的にはステンレス鋼基材上にコーティングされた。
【００２０】
固体基材上に施した後に、コーティングは、６５℃の温度で３０分間、第１の加熱ステージを使用し、続いて、１３５℃の温度で３０分間、第２の加熱ステージを使用し、続いて、２８５℃の温度で４５分間、第３の加熱ステージを使用し、溶媒を焼くことによって柔軟性のある固体状態に乾燥されて硬化された。定着ベルトを室温まで硬化させて冷却した後に、ベルトは、固体基材から取り外された。硬化後に、結果として生じた定着ベルトは、約１ミルから約３ミルまでの範囲の公称厚さを有した。揮発性成分を取り除いた後に、硬化中において、サンプルＢの銅強化定着ベルトは、７重量％で定着ベルトの全体にわたって均一に分散された銅ナノ粒子を含んだ。
【００２１】
フィルムは、窒素下での示差走査熱量測定（ＤＳＣ）によって及び空気及び窒素下での熱重量分析（ＴＧＡ）によってそれぞれ分析された。ＤＳＣトレースは、異なる温度でフィルムの熱容量を計算するために使用された。ＴＧＡデータは、フィルムの熱安定性を比較するために分析された。
【００２２】
図１は、２つの試験サンプルを使用して形成された定着ベルトの熱容量を描いているグラフである。サンプルＡの定着ベルトは、銅を含まない一方で、サンプルＢの定着ベルトは、７重量％の銅ナノ粒子を含んだ。サンプルＢは、より低い熱容量、したがって、より高い熱伝導率を明示している。
【００２３】
表３は、窒素及び空気下でのサンプルＡ及びサンプルＢについてのＴＧＡ結果を要約している。
【表３】
0005814140.tif 000004
【００２４】
７重量％の銅ナノ粒子を含んだサンプルＢのポリイミド定着ベルトは、銅ナノ粒子がないサンプルＡの定着ベルトよりも良好な熱安定性を明示した。
【００２５】
定着ベルトのヤング率及び破壊強度はまた、インストロン社（マサチューセッツ州ノーウッド）６０２２フロアモデル試験システムを使用して試験された。試験結果は、サンプルＡ（純粋なポリイミド）が５５７８メガパスカル（ＭＰａ）のヤング率及び１８６．０ＭＰａの破壊強度を有することを示した。７重量％の銅ナノ粒子を含んだサンプルＢからの試験結果は、５７７３ＭＰａのヤング率及び１６９．６ＭＰａの破壊強度を示した。それゆえに、銅ナノ粒子によって製造される定着ベルトの機械的特性は、僅かに低減されるが、それらは同程度である。
【００２６】
要約すると、ＮＭＰにおけるポリアミック酸溶液から形成されて銅ナノ粒子によって強化された定着ベルトは、銅ナノ粒子がない定着ベルトと比較して低減された熱容量を明示した。銅ナノ粒子を有する定着ベルトは、僅かに熱安定性を改善した。液体コーティング溶液は、非イオン性界面活性剤及び表面張力低減剤を含み、固体基材上の材料の十分なコーティングが達成された。材料がステンレス鋼固体基材から十分な取り外しを明示したことから、追加の取り外しコーティングは必要ではなかった。
【００２７】
液体コーティング溶液は、溶液内でともに成分を最初に与えることによって調製されることができる。ポリイミド成分は、例えばＮＭＰ等の約８２重量％の溶媒において約１８重量％の固形分の溶液を含むことができる。ポリイミド成分は、約５０．０重量％から約９９．８重量％の間の又は約５５重量％から約９５重量％の間の又は約６０重量％から約８０重量％の間の重量による百分率として溶液の範囲内で与えられることができる。当然のことながら、ポリイミド及び溶媒（例えばＮＭＰ）のそれぞれが別個の材料として混合されるか又は異なる出発重量％（すなわち、前もって混合されたＵ−ワニスを使用しない）を有する場合、記載されたような均等な最終重量％をもたらすための材料量の調整が、液体コーティング溶液及び定着ベルトを製造するために実行されることができる。例えば、完成した液体コーティング溶液についてのポリイミド成分は、約０．１重量％から約６０重量％の間又は約５重量％から約４０重量％の間又は約１０重量％から約３０重量％の間の総固形分を有することができる。ポリイミド成分は、約４０重量％から約９９．９重量％の間又は約６０重量％から約９５重量％の間又は約７０重量％から約９０重量％の間の総固形分を有することができる。
【００２８】
銅ナノ粒子は、約５ｎｍから約５００ｎｍまで又は約１００ｎｍから約４５０ｎｍの間又は約２００ｎｍから約４００ｎｍまでの平均直径を有することができる。銅ナノ粒子成分は、約０．０１重量％から約３．０重量％の間又は約０．５重量％から約２．０重量％の間又は約０．８重量％から約１．２重量％の間の重量による百分率として溶液の範囲内で与えられることができる。不十分な量の銅ナノ粒子が添加された場合、結果は、むしろ純粋なポリイミドに近い機能を果たす材料であるか又は同様の熱容量及び熱伝導率を有することになる。過剰な銅ナノ粒子を添加することは、十分に柔軟性がなく、脆弱で初期故障の傾向がある定着ベルトをもたらし得る。
【００２９】
例えばＳｔｅｐｆａｃ−８１７１等の非イオン性界面活性剤は、任意であり、０．５０重量％未満又は約０．０１重量％から約３重量％の間又は約０．２８重量％から約０．３４重量％の間の重量による百分率として溶液の範囲内で与えられることができる。一般に、非イオン性界面活性剤は、使用される場合には、イオン電荷を有しない材料とすることができ、長いＣ−Ｃ分子鎖を有する材料であってもよい。
【００３０】
例えばＢＹＫ−３３３等の表面張力低減剤は、任意であり、約０．５０重量％未満又は約０．０１重量％から約３重量％の間又は約０．０１重量％から約０．４０重量％の間又は約０．０１重量％から約０．０３重量％の間の重量による百分率として溶液の範囲内で与えられることができる。一般に、表面張力低減剤は、使用される場合には、フッ素重合体等の１つ以上のフッ化材料及び／又は１つ以上のシリコン材料を含むことができる。
【００３１】
例えばＮＭＰ等の溶媒の添加量は、約１０重量％から約４６重量％の間又は約２０重量％から約４０重量％の間又は約２５重量％から約３５重量％の間の重量による百分率として溶液の範囲内で与えられることができる。
【００３２】
溶液成分を与えた後に、溶液は、約１０分から約７２時間の間又は約２０分から約４８時間の間又は例えば約２４時間等の約２０時間から約３０時間の間の期間、ステンレス鋼ビーズ等の引き延ばし媒体を使用して混合されて引き延ばされることができる。引き延ばした後に、引き延ばし媒体は、液体コーティング溶液から濾過されて取り除かれる。液体コーティング溶液は、収集され、例えば吹き付け塗布又は浸漬塗布によってステンレス鋼基材等の固体基材上に分配される。液体コーティング溶液は、乾燥後に結果として生じる定着ベルトが、例えば約１ミルから約８ミルの間といった約０．１ミルから約１０ミルの間の厚さを有するように十分な厚さに分配される。
【００３３】
固体基材をコーティングする溶液は、例えば加熱を使用して乾燥されて硬化されることができる。１つのプロセスにおいて、第１の加熱ステージは、加熱チャンバ内に溶液及び固体基材を置くことと、約５０℃から約１２０℃の間又は約６０℃から約１００℃の間又は約６５℃の第１の目標温度までチャンバ内で温度に傾斜をつけることとを含むことができる。固体基材及び液体コーティング溶液は、約５分から約７５分の間又は約２０分から約４０分の間又は約３０分の期間、第１の目標温度でチャンバ内で加熱される。これは、約１２０℃から約１９０℃の間又は約１２０℃から約１５０℃の間又は約１３５℃の第２の目標温度までチャンバ温度に傾斜をつけることを含むことができる第２の加熱ステージへと続くことができる。固体基材及び液体コーティング溶液は、約１０分から約８０分の間又は約２０分から約４０分の間又は約３０分の期間、第２の目標温度でチャンバ内で加熱される。これは、約２５０℃から約４５０℃の間又は例えば約２８５℃等の約２７０℃から約３００℃の間の第３の目標温度までチャンバ温度に傾斜をつけることを含むことができる第３の加熱ステージへと続くことができる。固体基材及び液体コーティング溶液は、約１０分から約２時間の間又は約３０分から１時間の間又は約４５分の期間、第３の目標温度でチャンバ内で加熱される。
【００３４】
使用の準備が整っている定着ベルトの組成物は、１つの組成物を有することができる。例えば、定着ベルトは、約８５重量％から約９９．９重量％の間又は約８７重量％から約９９．５重量％又は約９２重量％から約９９重量％の間の硬化されたポリイミドを含むことができる。定着ベルトは、さらに、約０．１重量％から約１５重量％の間又は約０．５重量％から約１３重量％の間又は例えば７重量％等の約６重量％から約８重量％の間の銅ナノ粒子を含むことができる。
【００３５】
本教示にかかる定着ベルトは、約２０ＭＰａから約５００ＭＰａの間又は約５０ＭＰａから約４００ＭＰａの間又は約８０ＭＰａから約３５０ＭＰａの間の破壊強度を有することができる。さらに、定着ベルトは、約１０００ＭＰａから約１００００ＭＰａの間又は約２０００ＭＰａから約９０００ＭＰａの間又は約３０００ＭＰａから約８０００ＭＰａの間のヤング率を有することができる。
【００３６】
さらに、本教示にしたがって形成された定着ベルトは、５０℃において約０．７５ジュール／グラム・℃（Ｊ／ｇ・℃）から１．２５Ｊ／ｇ・℃の間又は約０．９Ｊ／ｇ・℃から１．２Ｊ／ｇ・℃の間又は約１．０Ｊ／ｇ・℃から約１．１Ｊ／ｇ・℃の間の熱容量を有することができる。１００℃において、定着ベルトは、約０．４Ｊ／ｇ・℃から０．９Ｊ／ｇ・℃の間又は約０．５Ｊ／ｇ・℃から０．７Ｊ／ｇ・℃の間又は約０．５５Ｊ／ｇ・℃から約０．７Ｊ／ｇ・℃の間の熱容量を有することができる。１５０℃において、定着ベルトは、約０．１Ｊ／ｇ・℃から０．３Ｊ／ｇ・℃の間又は約０．１５Ｊ／ｇ・℃から０．２５Ｊ／ｇ・℃の間又は約０．１９Ｊ／ｇ・℃から約０．２３Ｊ／ｇ・℃の間の熱容量を有することができる。当然のことながら、このデータは、測定を提供するために使用される測定システムに強く依存するものであり、それゆえに、データは、異なるシステム間で比較できないかもしれない。データは、ＤＳＣによって測定された。
【００３７】
定着ベルトは、プリンタ、ディジタル複写機、製本機、ファクシミリ機、多機能機等の様々な静電複写装置において使用されることができる。図２は、本教示の実施形態にかかる定着ベルトを有する静電複写装置、特にカラーレーザプリンタの例を描いている。図１のプリンタ１０は、ハウジング１２と、少なくとも１つ又は複数のカラートナーカートリッジ１４Ａ〜１４Ｄとを含むことができる。複数のカラートナーカートリッジ内のトナーは、例えば、シアン、マゼンタ、イエロー、及び、黒（すなわち、ＣＭＹＫ）とすることができる。プリンタ１０は、さらに、潜像を受けるようにそれぞれ構成された少なくとも１つ又は複数の感光体（すなわち、ドラム）１６Ａ〜１６Ｄと、少なくとも１つの感光体１６Ａ〜１６Ｄ上に潜像を書き込むように構成された少なくとも１つ又は複数の帯電装置１８Ａ〜１８Ｄとを含むことができる。像形成装置は、さらに、少なくとも１つの感光体からトナー像を受け、永久基材に対してトナー像を転写するように構成された中間転写ベルト２０と、定着ベルト２２と、加圧ローラ２４とを含むことができる。定着ベルト２２は、永久基材に対してトナー像を定着させるように構成されている。用紙トレイ等のホッパ２６は、説明を簡単にするために本願明細書ではまとめて「用紙」と称される普通紙のシート、プラスチック又は他の印刷媒体等の複数の永久基材２８を格納することができる。プリンタ１０は、さらに、ピックアップローラ３０と、排出ホッパ又はプラットホーム３２とを含むことができる。
【００３８】
使用中において、パターン及び色情報を含む像データは、例えばマイクロプロセッサによって処理される。パターン及び色情報に対応するパターン化された静電潜像は、対応する帯電装置１８Ａ〜１８Ｄを使用して、回転する感光体１６Ａ〜１６Ｄのうちの１つ以上に書き込まれる。各感光体１６Ａ〜１６Ｄ上の静電潜像は、感光体１６Ａ〜１６Ｄ上のカラートナーにおいてパターン化された静電潜像を再生するように、対応するトナーカートリッジ１４Ａ〜１４Ｄからトナーを引き付ける。そして、トナーは、各感光体１６Ａ〜１６Ｄから中間転写ベルト２０へと転写される。用紙シート２８は、ピックアップローラ３０によってトレイ２６から移動される。トナー像は、中間転写ベルト２０との圧力接触によって用紙２８に対して転写される。そして、像は、定着ベルト２２によって供給された熱を用いて且つ定着ベルト２２と加圧ローラ２４との間における圧力によって用紙に対して固定又は定着される。用紙２８上に像を定着した後に、用紙２８は、排出トレイ３０へと移動させることができる。
【００３９】
プリンタは、追加の構造を含むことができ、像形成は、説明の簡略化のために記載されなかった追加の材料及び処理を含むことができる。
【００４０】
それゆえに、実施形態は、定着ベルトと、定着ベルトを形成する方法と、定着ベルトを含む静電複写装置とを含むことができる。定着ベルトは、妥当なコストで製造されることができ、例えば従来の定着ベルトに関して減少した熱容量及び増加した熱伝導率等、良好な動作特性を提供することができる。
【図１】
0005814140.tif 000005
【図２】
0005814140.tif 000006